(57)【要約】【課題】電極との電子的な相互作用が強くすることによって効率のよい電子輸送を実現するとともに、電極上の分子ワイヤの数を制御し得る分子ワイヤを提供する。【解決手段】本発明の分子ワイヤは、末端部に、導体に対して結合可能な官能基を有するポルフィリン系金属錯体を有している導電性分子である。分子ワイヤのうち、導体との接合部分であるポルフィリン系金属錯体は、分子ジャック部として導体表面を専有するように結合する。【選択図】　なし【特許請求の範囲】
【請求項１】
導電性分子からなる分子ワイヤであって、
末端部に、導体に対して結合可能な官能基を有するポルフィリン系金属錯体を有していることを特徴とする分子ワイヤ。
【請求項２】
上記ポルフィリン系金属錯体は、式（１）
【化１】
2004058260.tif 000008
（Ｍは金属元素、Ｒ１〜Ｒ４は導体に結合可能な官能基を示す）にて表される構造を有することを特徴とする請求項１記載の分子ワイヤ。
【請求項３】
上記官能基Ｒ１〜Ｒ４は、アルキル基、炭化水素基に硫化アルキル，メルカプト基，ジスルフィド基のうちの少なくとも一つが導入されてなる置換基、炭化水素基にエーテル結合を導入されてなる置換基からなる群のうちのいずれかであることを特徴とする請求項１又は２記載の分子ワイヤ。
【請求項４】
上記金属元素Ｍは、ロジウムであることを特徴とする請求項１、２又は３記載の分子ワイヤ。
【発明の詳細な説明】
【０００１】
【発明の属する技術分野】
本発明は、分子電子素子を電気的に接続するための配線として用いられる分子ワイヤに関し、より詳細には、金属電極との接合を制御可能である分子ワイヤに関する。
【０００２】
【従来の技術】
分子電子素子は、半導体電子素子の限界を超える一つの手法として提案され、個々の分子に、トランジスタやメモリ素子等のデバイス機能を備えたものである。分子電子素子では、個々の有機分子を単位としているため、その大きさはナノサイズとなる。従って、分子電子素子を用いれば、さらなる小型化や高性能化を実現したデバイスを得ることができると考えられている。
【０００３】
このような分子電子素子では、上記半導体電子素子と同様に配線が必要となるが、分子電子素子の電極間を電気的に接続するためには、ナノサイズの配線が用いられる。このナノサイズの配線は、一般に分子ワイヤと称されるものであり、これまでに数多くの分子ワイヤが設計されている。これらの分子ワイヤを電極に接続する際には、通常、分子ワイヤのチオール（Ｓ）と、電極に用いられる金（Ａｕ）との化学吸着を利用することが多い。
【０００４】
【発明が解決しようとする課題】
しかしながら、上記従来の分子ワイヤのように、Ｓ−Ａｕ間の化学吸着を利用すると、分子ワイヤと電極との間の接触面積が小さく、電子的な相互作用が弱い。そのため、分子ワイヤと電極との間での効率のよい電子輸送を行うことができないという問題を有している。また、チオールと金との１ヶ所の点接触によって、分子ワイヤが電極に接続されているので、１本の分子ワイヤが電極表面に直交するように配置されず、上記の接触点以外にて分子ワイヤと電極とが接触することもある。このような不必要な接触により、分子ワイヤと電極との間での電子輸送が阻害される可能性がある。
【０００５】
これに対し、図５に示すように、電極１１表面に直交するように分子ワイヤを接続しようとすれば、複数の分子ワイヤ１０を配置して分子ワイヤどうしの相互作用を利用しなければならず、分子ワイヤ１０間にも相互作用が生じることになる。分子ワイヤ１０どうしの間の相互作用は、分子ワイヤ１０と電極１１との間での電子輸送を阻害する原因となり、その結果、効率のよい電子輸送を行うことができなくなる。
【０００６】
また、無数の分子ワイヤによって電極間が接続されている分子電子素子の特性は、分子ワイヤの個々の特性を反映することなく、電極間の接続に用いられているすべての分子ワイヤの平均的な特性を反映している。そのため、分子ワイヤにて接続された分子電子素子が有する量子レベルでの特性を引き出すことができないという問題もある。
【０００７】
本発明は、上記従来の問題点を解決するためになされたものであって、その目的は、電極との電子的な相互作用が強くすることによって効率のよい電子輸送を実現するとともに、電極上の分子ワイヤの数を制御し得る分子ワイヤを提供することにある。
【０００８】
【課題を解決するための手段】
本発明の分子ワイヤは、上記課題を解決するために、導電性分子からなる分子ワイヤであって、末端部に、導体に対して結合可能な官能基を有するポルフィリン系金属錯体を有していることを特徴としている。
【０００９】
上記の構成によれば、本発明の分子ワイヤの末端部に位置するポルフィリン系金属錯体が金属微粒子や電極等の導体に結合し、ポルフィリン系金属錯体の中心金属には、従来公知の分子ワイヤとしての導電性分子が結合している。上記導電性分子は、ポルフィリン系金属錯体のポルフィリン環と中心金属とが形成する分子平面に直交するように結合しているので、導電性分子が導体表面に対して直交するように、本発明の分子ワイヤを配置することができる。
【００１０】
また、ポルフィリン系金属錯体が導体に接触する際には、ポルフィリン環及び中心金属が形成する分子平面と導体表面とが対向するように、ポルフィリン系金属錯体の官能基が導体表面に結合する。そのため、本発明の分子ワイヤは、導体表面の広い面積を専有するように、導体に結合することになり、導体表面に配置する分子ワイヤの数を低減することができる。その結果、分子ワイヤどうしの間に相互作用が生じることを防止することができる。
【００１１】
このように、本発明の分子ワイヤを用いれば、分子ワイヤと導体との間や、分子ワイヤ間にて、所望しない電子的相互作用が生じることを防止し、分子ワイヤと導体との間での電子的な相互作用を高めることができる。その結果、効率のよい電子輸送を行うことが可能になると考えられる。
【００１２】
また、ポルフィリン系金属錯体の中心金属には、種々の導電性分子を結合させることができる。従って、ポルフィリン系金属錯体と導電性分子との組み合わせを適宜変えて、本発明の分子ワイヤの導体に対する電気特性を観測すれば、ポルフィリン系金属錯体からの導体への寄与と、導電性分子からの導体への寄与とを分離して解析することが可能になる。その結果、所望する電気特性を有する分子ワイヤを自由に設計することができると期待される。
【００１３】
さらに、ポルフィリン系金属錯体が導体に結合する際の専有面積と、導体の表面積とを制御することによって、導体間を接続する分子ワイヤの数を制御することが可能になると考えられる。また、導体間を接続する分子ワイヤの数を制御することができれば、導体間を少数の分子ワイヤにて接続することも可能になる。特に、少数の分子ワイヤにて導体間を接続した場合、分子ワイヤの量子レベルでの特性を引き出すことができる。これにより、例えば、導体間を単一の分子ワイヤにて結合した新しい素子の作製等への応用が期待される。
【００１４】
上記の分子ワイヤを構成する上記ポルフィリン系金属錯体は、式（１）
【００１５】
【化２】
2004058260.tif 000002
【００１６】
（Ｍは金属元素、Ｒ１〜Ｒ４は導体に結合可能な官能基を示す）にて表される構造を有することが好ましい。
【００１７】
また、上記官能基Ｒ１〜Ｒ４は、アルキル基、炭化水素基に硫化アルキル，メルカプト基，ジスルフィド基のうちの少なくとも一つが導入されてなる置換基、炭化水素基にエーテル結合を導入されてなる置換基からなる群のうちのいずれかであることが好ましい。これにより、式（１）にて表されるポルフィリン系金属錯体が、導体表面に、好適に物理吸着して結合することができる。
【００１８】
さらに、上記金属元素Ｍは、ロジウムであることが好ましい。これにより、式（１）にて表されるポルフィリン系金属錯体の中心金属、すなわちロジウムに、上記導電性分子を安定に導入することができる。つまり、ポルフィリン環と中心金属とが形成する分子平面に直交する分子軸に沿って、導電性分子が導入されるので、分子ワイヤと導体との効率のよい電子輸送を実現することができる。
【００１９】
【発明の実施の形態】
本発明の実施の一形態について図１ないし図４に基づいて説明すれば、以下の通りである。
【００２０】
本発明の分子ワイヤは、導体に対して結合可能な官能基を有するポルフィリン系金属錯体を末端部に有し、該ポルフィリン金属錯体の中心金属に、導電性分子の末端が結合してなっている。すなわち、本発明の分子ワイヤは、ポルフィリン環を骨格として有するポルフィリン系金属錯体に、従来公知の導電性分子からなる分子ワイヤが結合したものである。
【００２１】
本発明の分子ワイヤは、図１に示すように、上記ポルフィリン系金属錯体が導体である電極４に結合し、配線として機能する。そこで、以下では、図１に示すように、分子ワイヤ１のうち、電極４との接合部分である上記ポルフィリン系金属錯体を分子ジャック部１ａと記載し、上記ポルフィリン系金属錯体の中心金属に結合する直線構造部分をワイヤ部１ｂと記載する。
【００２２】
上記分子ジャック部１ａであるポルフィリン系金属錯体を構成するポルフィリン環は、メソ位またはβ位に官能基を有していてもよい。上記のポルフィリン環のメソ位またはβ位に、導体に対して結合可能な官能基を有していることが好ましい。導体に対して結合可能な官能基は、導体表面によって、物理吸着することが可能な官能基であることが好ましく、例えば、硫黄原子や酸素原子を含んでなる官能基を挙げることができる。
【００２３】
本発明の分子ワイヤ１の分子ジャック部１ａは、上記ポルフィリン環の中心に、中心金属として金属が導入されたポルフィリン系金属錯体である。中心金属としては、スズ，アルミニウム，亜鉛，ロジウム等、特に限定されないが、このうち、特に、ロジウムが好ましい。中心金属としてロジウムが好ましい理由は、ポルフィリン環と中心金属とが形成する分子平面に直交する分子軸に沿って、上記中心金属とワイヤ部１ｂとが安定に結合することができ、また、種々の導電分子からなるワイヤ部１ｂを導入することが可能であるためである。
【００２４】
具体的には、前記した式（１）にて示すポルフィリン系金属錯体を有していることが好ましい。式（１）中のＲ１〜Ｒ４は、導体に結合可能な官能基であれば、特に限定されるものではなく、アルキル基や、炭化水素基にチオエーテル結合（硫化アルキル基）やエーテル結合，メルカプト基，ジスルフィド基等のうちの少なくとも一つを導入してなる置換基、カルボキシル基、亜リン酸基が好ましい。より具体的には、ＳＣＨ３基，ＳＣ６Ｈ５基，Ｓ（ＣＨ２）３ＣＨ３基，Ｃ（ＣＨ３）３基，ＯＣＨ３基，Ｏ（ＣＨ２）ｐＳＣＯＣＨ３基（ｐ＝２〜２０），Ｏ（ＣＨ２）ｍＯＣＯ（ＣＨ２）ｎＣＨ（Ｃ２Ｈ４Ｓ２）基（ｍ＝２〜２０，ｎ＝２〜２０），ＣＯＯＨ基，ＰＯ３Ｈ基等を挙げることができる。
【００２５】
また、フェニル基に結合する式（１）中のＲ１〜Ｒ４の結合位置や結合数は、特に限定されないが、フェニル基の２つのメタ位（３位，５位）に結合していることが好ましい。また、Ｒ１〜Ｒ４は、すべて同じであってもよく、異なっていてもよいが、平面電極等の導体に安定に物理吸着させるためには、同じであることが好ましい。
【００２６】
さらに、式（１）に示すポルフィリン系金属錯体では、ポルフィリン環のメソ位にフェニル基が結合しているが、β位に上記Ｒ１〜Ｒ４の置換基が結合していてもよい。
【００２７】
なお、後述するように、Ｒ１〜Ｒ４にて表される官能基のアルキル基のアルキル鎖長を制御すれば、電極４（図１）表面にて、分子ジャック部１ａが電極４を専有する面積を制御することが可能になる。これにより、電極４表面に結合する分子ワイヤ１の数を制御し、分子電子素子の構造を高度に制御することが可能になると考えられる。
【００２８】
上記分子ジャック部１ａであるポルフィリン系金属錯体に結合するワイヤ部１ｂの導電分子は、従来公知の分子ワイヤであれば特に限定されるものではない。すなわち、例えば、図２（ａ）〜図２（ｃ）に示すように、フェニルアセチレン，ブロモベンゼン，チオフェンを有する化合物を用いてもよく、オリゴチオフェン，ベンゼン環とアセチレンとが交互に結合した化合物，チオフェンとアセチレンが交互に結合した化合物、文献（Ｒａｉｎｅｒ　Ｅ．　Ｍａｒｔｉｎ　＆　Ｆｒａｎｓｏｉｓ　Ｄｉｅｄｅｒｉｃｈ，Ａｎｇｅｗ．Ｃｈｅｍ．Ｉｎｔ．Ｅｄ．，３８，ｐ．１３５０−１３７７（１９９９））に記載の化合物等を用いてもよく、一般的にπ共役結合を有する化合物であれば特に限定されない。
【００２９】
なお、本発明の分子ワイヤは、ワイヤ部１ｂの両端部に、分子ジャック部１ａであるポルフィリン系金属錯体が結合していてもよく、あるいは、ワイヤ部１ａの一方の端部にのみ、分子ジャック部１ｂを有していてもよい。
【００３０】
上記構成の分子ワイヤ１では、図１に示すように、分子ジャック部１ａが電極４に結合し、ワイヤ部１ｂは、分子ジャック部１ａを介して、上記電極４に結合することになる。つまり、分子ジャック部１ａの導体に対して結合可能な官能基であるＲ１〜Ｒ４が導体に結合し、ポルフィリン環及び中心金属が形成する分子平面が、電極４表面に対向するように配置される。従って、ワイヤ部１ｂが直接、電極４に結合していた従来の分子ワイヤに比べると、分子ジャック部１ａが、上記分子平面を含む広い面積にて電極４表面を専有することになるので、分子ワイヤ１と導体との電子的相互作用が強まり、効率のよい電子輸送を期待することができる。
【００３１】
また、ポルフィリン系金属錯体が有する導体に結合可能な官能基の大きさを制御すれば、分子ジャック部１ａが専有する電極４表面の面積を制御することが可能になる。具体的には、上記式（１）にて表されるポルフィリン系金属錯体の官能基Ｒ１〜Ｒ４のアルキル基の鎖長を制御することにより、電極４表面にて、分子ジャック部１ａが電極４を専有する面積を制御することができる。これにより、電極４表面に結合する分子ワイヤ１の数を制御することが可能になると考えられる。
【００３２】
例えば、式（１）中のフェニル基の２つのメタ位に、ＳＣＨ３基，ＳＣ６Ｈ５基，Ｓ（ＣＨ２）３ＣＨ３基，Ｃ（ＣＨ３）３基，ＯＣＨ３基のうちのいずれかが結合している場合（後述する実施例２にて示す化合物［ａ］〜［ｅ］を分子ジャック部１ａとする場合）、分子ジャック部１ａが専有する面積は約１ｎｍ２となる。また、式（１）中のフェニル基の２つのメタ位に、Ｏ（ＣＨ２）１１ＯＣＯ（ＣＨ２）４ＣＨ（Ｃ２Ｈ４Ｓ２）基が結合している場合（後述する実施例１にて示す化合物▲５▼を分子ジャック部１ａとする場合）、分子ジャック部１ａが専有する面積は約２５ｎｍ２となる。
【００３３】
ナノギャップ電極の電極表面積は、約９００ｎｍ２であるため、化合物［ａ］〜［ｅ］を分子ジャック部１ａとして用いれば、電極表面には、最大で９００個の分子ワイヤが吸着することになる。一方、化合物▲５▼を用いれば、電極表面には、最大で約４０個の分子ワイヤが吸着することになる。この化合物▲５▼を用いた場合、個々の分子ワイヤの物性を量子化して読取ることが可能になる。
【００３４】
また、分子ジャック部１ａに対して、種々の構造を有するワイヤ部１ｂを導入することができるので、分子ジャック部１ａとワイヤ部１ｂとの種々の組み合わせを有する分子ワイヤ１を設計することができる。それゆえ、分子ワイヤ１と導体との間の電気特性に関して、分子ジャック部１ａからの寄与と、ワイヤ部１ｂからの寄与とを分離して解析することが可能になる。その結果、１つの分子ジャック部１ａに対して、種々の電気特性を有するワイヤ部１ｂを設計することが可能になる。
【００３５】
従って、本発明の分子ワイヤを用いれば、電極上の分子ワイヤの数を制御することが可能になり、さらに小さな表面積を有するナノギャップ電極を用いれば、単一分子にて構成されている単一分子デバイスの形成を実現することができる可能性がある。
【００３６】
さらに、図３（ａ）（ｂ）に示すように、ナノギャップ電極に代えて、直径が２〜３ｎｍの金属ナノ粒子５を用いて、素子を形成する際にも、上記の分子ジャック部を有する分子ワイヤは有用になる。
【００３７】
つまり、図３（ａ）に示すように、金属ナノ粒子５に、２つの分子ワイヤ２を分子ジャック部２ａにて吸着させることができる。あるいは、図３（ｂ）に示すように、金属ナノ粒子５に、３つの分子ワイヤ３を分子ジャック部３ａにて吸着させることもできる。
【００３８】
特に、金を用いた金属ナノ粒子５は、高精度に大きさを変化させて形成することができる。そのため、図３（ａ）（ｂ）に示すように、上記分子ワイヤ２・３のワイヤ部２ｂ・３ｂのもう一方の端部にも分子ジャック部２ａ・３ａを設けて、該分子ジャック部２ａ・３ａにて、さらに大きさを制御した金属ナノ粒子５を吸着させれば、図４（ａ）（ｂ）に示すような高次の超構造体としての素子を形成することが期待される。
【００３９】
すなわち、図４（ａ）に示すように、図３（ａ）に示す２つの分子ワイヤ２が結合した金属ナノ粒子５を複数結合し、１０〜５０ｎｍの間隔を有する２つの電極４間に配置すれば、１次元の素子を形成することができる可能性がある。また、図４（ｂ）に示すように、図３（ｂ）に示す３つの分子ワイヤ３が結合した金属ナノ粒子５を複数結合すれば、２次元の素子を形成することができると考えられる。
【００４０】
【実施例】
〔実施例１・分子ジャック部の作製〕
テトラキス（３，５−ジヒドロキシ）フェニルポルフィリンの亜鉛錯体（式（２）の化合物▲１▼）１．９１５ｇ（２．３７ｍｍｏｌ）、炭酸カリウム９．８２６ｇ（７１．７ｍｍｏｌ）、１８−クラウン−６−エーテル０．５０２ｇ（１．９ｍｍｏｌ）を、５０ｍＬの３つ口フラスコに入れ、該３つ口フラスコにアリーン冷却管をつけてアルゴン置換を行った。次いで、乾燥ＴＨＦ（ｄｒｙ−ＴＨＦ）２０ｍＬを加えて溶解し、バスの温度を上げて還流を行いながら、トランスファーチューブにて、Ｂｒ−（ＣＨ２）１１−ＯＴＢＤＭＳ８．６６１ｇ（２３．７ｍｍｏｌ）を１時間おきに４回に分けて加え、さらに一晩還流を行った。その後、綿栓濾過を行い、さらに濃縮して、シリカゲルカラムクロマトグラフィ（溶媒：５％酢酸エチル／ヘキサン）にて分離精製し、収量３．８２ｇ（１．２４ｍｍｏｌ，収率５２．７％）にて化合物▲２▼（Ｃ１８０Ｈ３１６Ｎ４Ｏ１６Ｓｉ８Ｚｎ）を得た（式（２））。
【００４１】
【化３】
2004058260.tif 000003
【００４２】
得られた化合物▲２▼について、溶媒をＣＤＣｌ３として、１Ｈ−ＮＭＲ測定（４００ＭＨｚ）を行ったところ、化学シフトδ（ｐｐｍ）＝８．９８（８Ｈ，ｓ，ポルフィリン環のβ−Ｈ），７．３８（８Ｈ，ｓ，ベンゼン環），６．８６（４Ｈ，ｓ，ベンゼン環），３．８８（１６Ｈ，ｔ，ＡｒＯＣＨ２−，Ｊ＝７．０８Ｈｚ），３．２９（１６Ｈ，ｔ，−ＣＨ２Ｏ−ＴＢＤＭＳ，Ｊ＝６．８３Ｈｚ），１．２５−１．８６（１４４Ｈ，ｍ，ＡｒＯＣＨ２−（ＣＨ２）９−ＣＨ２ＯＴＢＤＭＳ），０．８８（７２Ｈ，ｓ，ＴＢＤＭＳのｔ−Ｂｕ基の−ＣＨ３），０．０１６（４８Ｈ，ｓ，ＴＢＤＭＳの−Ｓｉ−（ＣＨ３）２）にピークが見られるスペクトルが得られた。
【００４３】
なお、上記括弧内は、順に、各ピークに帰属されるＨ数，スペクトルのピークの形状，化合物中のＨの位置（下線を付したＨ）を表す。また、Ｊはスピン結合定数を表す。さらに、ｓはスペクトルが一重線であること示し、ｔはスペクトルが三重線であることを示し、ｍはスペクトルが多重線であることを示す。
【００４４】
また、溶媒をＣＨＣｌ３として、化合物▲２▼の紫外可視吸収スペクトル測定を行った結果、吸収ピーク波長λｍａｘ（ｎｍ）＝４２４（ｓｏｒｅｔ帯），５５１であった。さらに、質量分析（ＴＯＦ−ＭＳ）の結果、分子量は３０８２（計算上も３０８２）と見積もられた。
【００４５】
次に、上記化合物▲２▼０．４０８ｇ（０．１３２ｍｍｏｌ）を乾燥ＴＨＦ（ｄｒｙ−ＴＨＦ）０．８ｍＬに溶かし、テトラブチルアンモニウムフルオライド（Ｂｕ４Ｎ＋Ｆ）３．１７６ｍＬ（３．１７６ｍｍｏｌ）を加えて、一晩撹拌した。その後、濃縮を行い、クロロホルムにて分液抽出し、シリカゲルカラムクロマトグラフィにて、まずＣＨＣｌ３を溶媒として不純物を取り除き、さらに極性の高い溶媒（５％メタノール／ＣＨＣｌ３）にて精製して化合物▲３▼（Ｃ１３２Ｈ２０４Ｎ４Ｏ１６Ｚｎ）を得た（式（３））。
【００４６】
【化４】
2004058260.tif 000004
【００４７】
得られた化合物▲２▼について、溶媒をＣＤＣｌ３として、１Ｈ−ＮＭＲ測定（４００ＭＨｚ）を行ったところ、化学シフトδ（ｐｐｍ）＝８．９８（８Ｈ，ｓ，ポルフィリン環のβ−Ｈ），７．３８（８Ｈ，ｓ，ベンゼン環），６．８６（４Ｈ，ｓ，ベンゼン環），４．１１（１６Ｈ，ｔ，ＡｒＯ−ＣＨ２−，Ｊ＝６Ｈｚ），３．０１（１６Ｈ，ｔ，−ＣＨ２−ＯＨ，Ｊ＝６Ｈｚ），０．８６−１．８６（１４４Ｈ，ｍ，ＡｒＯＣＨ２−（ＣＨ２）９−ＣＨ２ＯＨ）にピークが見られるスペクトルが得られた。括弧内の表記は、上記のとおりである。
【００４８】
また、溶媒をＣＨＣｌ３として、化合物▲３▼の紫外可視吸収スペクトル測定を行った結果、吸収ピーク波長λｍａｘ（ｎｍ）＝４２５（ｓｏｒｅｔ帯），５５６であった。さらに、質量分析（ＴＯＦ−ＭＳ）の結果、分子量は２１６８（計算上も２１６８）と見積もられた。
【００４９】
続いて、上記化合物▲３▼０．２１７ｇ（０．１ｍｍｏｌ）を乾燥ＣＨ２Ｃｌ２１ｍＬに溶かし、アルゴン雰囲気下にて、カルボン酸（化合物▲４▼）０．２０６ｇ（１ｍｍｏｌ）、脱水剤としてのＮ，Ｎ−ビス（２−オキソ−３−オキサゾリジニル）ホスフィニッククロリド０．２５５ｇ（１ｍｍｏｌ）、トリエチルアミン２ｍＬを添加して、２４時間撹拌した。その後、炭酸水素ナトリウムの飽和水溶液を約５ｍＬ加え、クロロホルムにて抽出した。得られた溶液を無水硫酸ナトリウムで乾燥・濾別し、シリカゲルカラムクロマトグラフィにて精製した。さらに、リサイクル式ゲル濾過型クロマトグラフィにて精製し、収量０．１２９ｇにて化合物▲５▼（Ｃ１９６Ｈ３００Ｎ４Ｏ２４Ｓ１６Ｚｎ）を得た（式（４））。
【００５０】
【化５】
2004058260.tif 000005
【００５１】
得られた化合物▲５▼について、溶媒をＣＤＣｌ３として、１Ｈ−ＮＭＲ測定（４００ＭＨｚ）を行ったところ、化学シフトδ（ｐｐｍ）＝９．００（８Ｈ，ｓ，ポルフィリン環のβ−Ｈ），７．３６（８Ｈ，ｓ，ベンゼン環），６．８８（４Ｈ，ｓ，ベンゼン環），４．１１（１６Ｈ，ｔ，ＡｒＯ−ＣＨ２−），３．９６（１６Ｈ，ｍ，−ＣＨ２−ＯＣ（＝Ｏ）−），３．１−３．８（２４Ｈ，ｍ，−ＳＨＣ−ＣＨ２−ＣＨ２Ｓ−），２．２１（１６Ｈ，ｍ，ＯＣ（＝Ｏ）−ＣＨ２−），１．２−２．０（２０８Ｈ，ｍ，−（ＣＨ２）９−ＣＨ２ＯＣ（＝Ｏ）ＣＨ２−（ＣＨ２）３−ＳＨＣ−ＣＨ２）にピークが見られるスペクトルが得られた。括弧内の表記は、上記のとおりである。
【００５２】
また、質量分析（ＴＯＦ−ＭＳ）の結果、分子量は３６７７（計算上は３６７５）と見積もられた。
【００５３】
〔実施例２・分子ワイヤの作製〕
上記実施例１と同様の手順にて、化合物▲１▼の中心金属を亜鉛からロジウムに代えたロジウム錯体を用いて、ポルフィリン系金属錯体として以下に示す化合物［ａ］〜［ｆ］を合成した。
【００５４】
【化６】
2004058260.tif 000006
【００５５】
上記化合物［ａ］〜［ｆ］の中心金属Ｒｈに、フェニルアセチレンをワイヤ部として導入し、本発明の分子ワイヤを得た。さらに、化合物［ｄ］については、ターチオフェンをワイヤ部として導入し、本発明の分子ワイヤを得た。
【００５６】
〔参考例〕
上記実施例１と同様の手順にて、化合物▲１▼の中心金属を亜鉛からロジウムに代えたロジウム錯体を用いて、以下に示す化合物［ｇ］を得た。
【００５７】
【化７】
2004058260.tif 000007
【００５８】
上記化合物［ｇ］の中心金属Ｒｈに、図２（ａ）〜図２（ｃ）に示す構造をワイヤ部として導入した。
【００５９】
【発明の効果】
本発明の分子ワイヤは、以上のように、末端部に、導体に対して結合可能な官能基を有するポルフィリン系金属錯体を有しているものである。
【００６０】
それゆえ、末端部に位置するポルフィリン系金属錯体が分子ジャック部となって、広い専有面積にて、金属微粒子や電極等の導体表面に結合することができる。また、導体表面に対して直交するように分子ワイヤを配置するとともに、導体表面に配置する分子ワイヤの数を低減することができるという効果を奏する。これにより、分子ワイヤと導体との間での電子的な相互作用を高め、効率のよい電子輸送を行うことが可能になるという効果を奏する。
【００６１】
また、ポルフィリン系金属錯体が導体に結合する際の専有面積と、導体の表面積とを制御することによって、導体間を接続する分子ワイヤの数を制御することが可能になり、導体間を少数の分子ワイヤにて接続することができる可能性も得られる。従って、個々の分子ワイヤの物性が反映された量子レベルでの特性を引き出すことにより、導体間を単一の分子ワイヤにて結合した新しい素子の作製等への応用することができる可能性があるという効果を奏する。
【図面の簡単な説明】
【図１】本発明の分子ワイヤが電極に接続された状態を示す断面図である。
【図２】（ａ）〜（ｃ）は、本発明の分子ワイヤのワイヤ部の構造式である。
【図３】（ａ）（ｂ）は、本発明の分子ワイヤが金属ナノ粒子に接続された状態を示す断面図である。
【図４】（ａ）（ｂ）は、上記金属ナノ粒子に接続された分子ワイヤを用いて形成した素子を示す断面図である。
【図５】従来の分子ワイヤが電極に接続された状態を示す断面図である。
【符号の説明】
１　　分子ワイヤ
１ａ　分子ジャック部（ポルフィリン系金属錯体）
１ｂ　ワイヤ部（導電分子）
２　　分子ワイヤ
２ａ　分子ジャック部（ポルフィリン系金属錯体）
２ｂ　ワイヤ部（導電分子）
３　　分子ワイヤ
３ａ　分子ジャック部（ポルフィリン系金属錯体）
３ｂ　ワイヤ部（導電分子）
４　電極（導体）
４　金属ナノ粒子（導体）
【図１】
2004058260.tif 000009
【図２】
2004058260.tif 000010
【図３】
2004058260.tif 000011
【図４】
2004058260.tif 000012
【図５】
2004058260.tif 000013